(57)【要約】スチレン含有ポリマーのための難燃性組成物であって、トリス（２，４，６−トリブロモフェノキシ）−ｓ−トリアジン（ＦＲ−２４５）と、三酸化アンチモンと、ポリテトラフルオロエチレン（ＰＴＦＥ）とを含み、前記難燃性組成物中の臭素濃度は約９．０〜約１０．５重量％であって、前記三酸化アンチモンの濃度は約３．２重量％未満である難燃性組成物。【選択図】なし【特許請求の範囲】
【請求項１】
スチレン含有ポリマーのための難燃性組成物であって、トリス（２，４，６−トリブロモフェノキシ）−ｓ−トリアジン（ＦＲ−２４５）と、三酸化アンチモンと、ポリテトラフルオロエチレン（ＰＴＦＥ）とを含み、前記難燃性組成物中の臭素濃度は約９．０〜約１０．５重量％であって、前記三酸化アンチモンの濃度は約３．２重量％未満である難燃性組成物。
【請求項２】
三酸化アンチモンの濃度が約１．８〜約３．２重量％であり、ＰＴＦＥの濃度が約０．０３〜約０．２重量％である、請求項１に記載の組成物。
【請求項３】
臭素濃度が約１０重量％、三酸化アンチモンの濃度が約３．０重量％、ＰＴＦＥの濃度が約０．１重量％である、請求項１又は２のいずれか１項に記載の難燃性組成物。
【請求項４】
臭素濃度が約１０重量％、三酸化アンチモンの濃度が約２．５重量％、ＰＴＦＥの濃度が約０．１重量％である、請求項１又は２のいずれか１項に記載の難燃性組成物。
【請求項５】
カーボンブラックを更に含む請求項１に記載の難燃性組成物であって、前記難燃性組成物中の臭素濃度は約９．０〜約１０．５重量％であって、前記三酸化アンチモンの濃度は約３．２重量％未満である難燃性組成物。
【請求項６】
カーボンブラックの濃度は約０．３〜約２重量％である、請求項５に記載の難燃性組成物。
【請求項７】
臭素濃度が約１０重量％、三酸化アンチモンの濃度が約３．０重量％、ＰＴＦＥの濃度が約０．１重量％、カーボンブラックの濃度が約１．０重量％である、請求項５又は６のいずれか１項に記載の難燃性組成物。
【請求項８】
臭素濃度が約１０重量％、三酸化アンチモンの濃度が約２．５重量％、ＰＴＦＥの濃度が約０．１重量％、カーボンブラックの濃度が約１．０重量％である、請求項５又は６のいずれか１項に記載の難燃性組成物。
【請求項９】
臭素化エポキシ樹脂（ＢＥＯ）又は末端封鎖臭素化エポキシ樹脂（ＭＢＥＯ）を更に含む、請求項１〜８のいずれか１項に記載の難燃性組成物。
【請求項１０】
前記ＢＥＯ又はＭＢＥＯの臭素が少なくとも３重量％である、請求項９に記載の難燃性組成物。
【請求項１１】
射出成形用又は押出し用難燃性組成物を含む難燃化スチレン含有ポリマーであって、前記難燃性組成物は、トリス（２，４，６−トリブロモフェノキシ）−ｓ−トリアジン（ＦＲ−２４５）と、三酸化アンチモンと、ポリテトラフルオロエチレン（ＰＴＦＥ）と、任意的にカーボンブラックとを含み、前記難燃性組成物中の臭素濃度は約９．０〜約１０．５重量％であって、三酸化アンチモンの濃度は約３．２重量％未満である、難燃化スチレン含有ポリマー。
【請求項１２】
三酸化アンチモンの濃度は約１．８〜約３．２重量％であって、ＰＴＦＥの濃度は約０．０３〜約０．２重量％である、請求項１１に記載のポリマー。
【請求項１３】
難燃性組成物は臭素化エポキシ樹脂（ＢＥＯ）を更に含む、請求項１２に記載の難燃化スチレン含有ポリマー。
【請求項１４】
前記ＢＥＯの臭素濃度は約３重量％である、請求項１３に記載の難燃化スチレン含有ポリマー。
【請求項１５】
カーボンブラックの濃度は約０．３〜約２重量％である、請求項１１〜１４のいずれか１項に記載の難燃化スチレン含有ポリマー。
【請求項１６】
請求項１１に記載の難燃化スチレン含有ポリマーにおいて、前記ポリマーは射出成形用又は押出し用難燃性組成物を含み、前記組成物は、トリス（２，４，６−トリブロモフェノキシ）−ｓ−トリアジン（ＦＲ−２４５）に基本的に含まれる臭素を濃度約１０重量％と、三酸化アンチモンを濃度約３．０重量％と、ＰＴＦＥを濃度約０．１重量％と、カーボンブラックを濃度約１．０重量％とを含むポリマー。
【請求項１７】
請求項１１に記載の難燃化スチレン含有ポリマーにおいて、前記ポリマーは射出成形用又は押出し用難燃性組成物を含み、前記組成物は、トリス（２，４，６−トリブロモフェノキシ）−ｓ−トリアジン（ＦＲ−２４５）に基本的に含まれる臭素を濃度約１０重量％と、三酸化アンチモンを濃度約２．５重量％と、ＰＴＦＥを濃度約０．１重量％と、カーボンブラックを濃度約１．０重量％とを含むポリマー。
【請求項１８】
請求項１１に記載の難燃化スチレン含有ポリマーにおいて、前記ポリマーは射出成形用又は押出し用難燃性組成物を含み、前記組成物は、トリス（２，４，６−トリブロモフェノキシ）−ｓ−トリアジン（ＦＲ−２４５）とＢＥＯとに基本的に含まれる臭素を濃度約１０重量％と、三酸化アンチモンを濃度約２．５重量％と、ＰＴＦＥを濃度約０．１重量％と、カーボンブラックを濃度約１．０重量％とを含むポリマー。
【請求項１９】
前記ポリマーはハイインパクトポリスチレン（ＨＩＰＳ）である、請求項１１〜１８のいずれか１項に記載の難燃化スチレン含有ポリマー。
【請求項２０】
前記ポリマーはアクリロニトリル−ブタジエン−スチレンポリマー（ＡＢＳ）である、請求項１１〜１８のいずれか１項に記載の難燃化スチレン含有ポリマー。
【請求項２１】
スチレン含有ポリマーの難燃性向上のための方法であって、前記ポリマーは難燃性組成物を含み、前記難燃性組成物はトリス（２，４，６−トリブロモフェノキシ）−ｓ−トリアジン（ＦＲ−２４５）と、三酸化アンチモンと、ポリテトラフルオロエチレン（ＰＴＦＥ）と、任意的にカーボンブラックと、臭素化エポキシ樹脂（ＢＥＯ）又は末端封鎖臭素化エポキシ樹脂（ＭＢＥＯ）とを含み、前記向上は、前記難燃性組成物中の前記三酸化アンチモンの濃度を３．２重量％以下のレベルに低減させることを含む方法。
【請求項２２】
難燃性組成物中の臭素濃度は約９．０〜約１０．５重量％、三酸化アンチモンの濃度は約１．８〜約３．２重量％、ＰＴＦＥの濃度は約０．０３〜０．２重量％である、請求項２１に記載の方法。
【請求項２３】
ＢＥＯ又はＭＢＥＯに由来する臭素の濃度は約３重量％である、請求項２１又は２２に記載の方法。
【請求項２４】
スチレン含有ポリマーはＨＩＰＳである、請求項２１〜２３のいずれか１項に記載の方法。
【請求項２５】
スチレン含有ポリマーはＡＢＳである、請求項２１〜２３のいずれか１項に記載の方法。
【請求項２６】
実質的に記載され例示されている、スチレン含有ポリマーのための難燃性組成物。
【請求項２７】
実質的に記載され例示されている、難燃化スチレン含有ポリマー。
【発明の詳細な説明】
【技術分野】
【０００１】
本発明は改良された難燃性組成物に関する。より詳細には、本発明はスチレンポリマー類のための改良難燃性組成物、特にハイインパクトポリスチレン（ＨＩＰＳ）とアクリロニトリル−ブタジエン−スチレン三元ポリマー（ＡＢＳ）のための改良難燃性組成物に関する。
【背景技術】
【０００２】
スチレン樹脂は、耐火性材料を必要とする用途をはじめ、多くの用途に広く用いられている。そのような用途としては、例えばＴＶキャビネットを挙げることができるが、この場合、スチレンポリマー材料に難燃剤（ＦＲ）を配合する必要がある。
【０００３】
これら用途のための従来のＦＲとしては、とりわけデカブロモジフェニルオキシドや、より最近ではトリス（２，４，６−トリブロモフェノキシ）−ｓ−トリアジン等を挙げることができ、後者はＦＲ−２４５として知られている。ＦＲ−２４５の利点は、物性バランスが良いこと、機械特性が高いこと、加工時の熱安定性が高いこと、光安定性が良いこと、メルトフローが高いこと、ブルーミングが生じないことである。しかしながら、デカブロモジフェニルオキシドをベースとする組成物と異なり、ＦＲ−２４５をベースとする組成物は残じん時間が長くなる傾向があり、組成物にカーボンブラックを添加すると、この傾向は強くなる。
【０００４】
ＪＰ１１３２３０６４は、トリス（２，４，６−トリブロモフェノキシ）−ｓ−トリアジン（ＦＲ−２４５として知られる）、トリス（３−ブロモ−２，２（ブロモメチル）プロピル）ホスフェート（ＦＲ−３７０として知られる）、三酸化アンチモン（Ｓｂ２Ｏ３）及びＰＴＦＥ（ポリテトラフルオロエチレン）を含む難燃性組成物を、ゴム強化ポリスチレン（ＨＩＰＳとしても知られる）に配合することを開示しており、配合後の組成物において臭素（難燃性付与の役割を担う主要成分）の含有量は９．５〜１１重量％であり、相乗剤として働く三酸化アンチモンは３．５〜３．７重量％である。
【０００５】
この組成物は、５本の試験片をそれぞれ２回ずつ着火する燃焼性試験のＵＬ−９４ Ｖ−０等級の要件を十分に満たすと述べられている。この試験において、ＵＬ−９４ Ｖ−０基準に合格するためには、５種の要件を満たすことが必要である。即ち、
１．最大残炎時間≦１０秒（各着火毎）。
２．１０回の着火による残炎時間の合計時間が５０秒以内。
３．（残炎時間＋残じん時間）の最大時間が３０秒以内。
４．保持クランプまで燃焼又は無炎燃焼する試験片がない。
５．ドリップによるコットンの着火がない。
ＵＬ−９４Ｖは、装置及び器具の部品の安全性を試験するためのＵＬ（アンダーライター ラボラトリーズ（Underwriter Laboratories））基準である。
【０００６】
Ｂｒ１１．５重量％、ＰＴＦＥ０．０８重量％及び三酸化アンチモン３．５重量％のＦＲ−２４５含有難燃性組成物もまたＵＬ−９４ Ｖ−０に等級付けされるが、臭素含有量をＢｒ１０．５重量％に低減すると残じん時間が長くなりＵＬ−９４ Ｖ−１に等級が下がる。ＪＰ１１３２３０６４は、組成物にＦＲ−３７０を添加することによりこの問題を克服しており、得られた組成物は、臭素をベースとする難燃剤が比較的低レベルに維持されると共に残じん時間が効果的に短縮する。
【発明の開示】
【発明が解決しようとする課題】
【０００７】
ＪＰ１１３２３０６４は、ＦＲ−３７０を組成物に配合することによって臭素を低レベルに維持することができ、またＦＲ−３７０を含む物品は技術的性質が向上し且つ対費用効果の高いＦＲ組成物がもたらされると述べているが、本発明者らは、ＦＲ−３７０は極めて高価な材料であり、これを難燃性組成物中に使用することにより、残じん現象を低減又は排除してＶ−０燃焼性試験等級を達成しようとする解決策は高コストで非経済的であることに着目した。
【課題を解決するための手段】
【０００８】
本出願人らは驚くべきことに、臭素を低レベルに維持しつつ三酸化アンチモンの濃度レベルを一定範囲にまで下げることにより、高コスト等の材料（high-cost or other materials）の必要性を喚起することなく、ＵＬ−９４ Ｖ−０等級基準の要件を本質的に満たす難燃性組成物とすることができることを見出した。特に、カーボンブラック顔料等の添加剤を組成物に配合した場合でも、各成分が所定濃度範囲であれば、燃焼性試験基準に十分合格できることも見出した。
【０００９】
従って本発明の目的は、燃焼性試験の要求基準を本質的に満たす難燃性組成物を提供することである。
【００１０】
また、本発明の更なる目的は、燃焼性試験の要求基準を本質的に満たす着色された難燃性組成物を提供することである。
【００１１】
また、本発明の更なる目的は、技術的性質及び機械的性質が改良された難燃性組成物を提供することである。
【００１２】
また、本発明の更なる目的は、対費用効果の高い難燃性組成物を提供することである。
【００１３】
また、本発明の更なる目的は、前記難燃性組成物を基本的に含む、射出成形又は押出しのための難燃化スチレン含有ポリマーを提供することである。
【００１４】
また、本発明の更なる目的は、ＨＩＰＳ又はＡＢＳである難燃化スチレン含有ポリマーを提供することである。
【００１５】
本発明のこれら目的及び他の目的は、記載が進むにつれて明らかとなるであろう。
【００１６】
本発明は、燃焼性試験のＵＬ−９４ Ｖ−０要求基準を満たし且つ対費用効果の高い難燃性組成物を提供する。
【発明を実施するための最良の形態】
【００１７】
本発明によれば、前記組成物はＦＲ−２４５と、三酸化アンチモンと、ＰＴＦＥと、任意的にカーボンブラック顔料とを含み、該組成物において、臭素の許容される濃度は約９．０〜約１０．５重量％であり、三酸化アンチモンの許容される濃度は約１．８〜約３．２重量％である。
【００１８】
難燃性組成物を含有するスチレンゴム強化ポリマー（ＦＲ-ＨＩＰＳ）は、黒色又は灰色であることが必要な場合が多い。これは、好ましい顔料であるカーボンブラックをこれら組成物に配合することによって達成される。しかしながら、カーボンブラックを難燃性組成物に含有させた場合、その副次的効果により残じん時間が長くなる。ここで本組成物は、ＦＲ−３７０を含まないことを除けば、ＪＰ１１３２３０６４の開示と基本的に同一の成分を同一の濃度で含む。
【００１９】
本組成物は、ポリスチレンポリマー、ハロゲンベース難燃剤、酸化アンチモン、ＰＴＦＥ及びカーボンブラックの他に、従来の添加剤を従来の量で含有することができる。添加剤としては、フィラーや顔料、染料、耐衝撃性改良剤、ＵＶ安定剤、酸化防止剤、プロセスエイド、造核剤、滑剤等を挙げることができる。
【００２０】
本発明の難燃性組成物は、当業者によく知られたプロセスにより最終目的物に成形することができる。そのようなプロセスとしては、射出成形や押出し、プレス成形、真空成形等を挙げることができるが、これらに限定されない。
【実施例】
【００２１】
以下、実施例及び参照例を挙げて、本発明をより詳細に説明する。
【００２２】
次の表１〜３に試験試料の調製に使用した材料並びにその調製方法及び調製条件についてまとめた。燃焼性はＵＬ−９４Ｖに従い試験した。
【００２３】
【表１】
2008501844.tif 000002
【００２４】
コンパウンディング
組成物はいずれも同一条件で調製した。
【００２５】
各成分をザルトリウス（Sartorius）半分析天秤で秤量し、同成分をビニール袋中で機械によらず混合する。全成分を、定量（gravimetric）供給システムＫ−ＳＦＳ２４（Ｋ−Ｔｒｏｎ社）を介して押出し機に導入する。
【００２６】
コンパウンディングは、Ｌ／Ｄ＝３２で同方向回転２軸スクリュー押出し機ＺＥ２５（バーストルフ（Berstorff）社）にて行う。コンパウンディング条件を表２に示す。押出し後のストランドを、ペレタイザー７５０／３（アクラパック・システムズ・リミテッド（Accrapak Systems Limited）社）にてペレットにする。
【００２７】
得られたペレットを、循環気流オーブン（ヘラエウス インストゥルメンツ（Heraeus Instruments）社）にて、７５℃で４時間乾燥させる。
【００２８】
【表２】
2008501844.tif 000003
【００２９】
射出成形
オールラウンダー（Allrounder）５００ １５０（アーブルグ（Arburg）社）にて射出成形することにより試験片を調製した。全試験片は同一条件で調製した。射出成形条件を表３に示す。
【００３０】
【表３】
2008501844.tif 000004
【００３１】
コンディショニング
ＵＬ−９４試験を行う前に、７０℃で１６８時間、続いて２３℃で１６８時間、試験片をコンディショニングする。
【００３２】
組成及び燃焼性試験結果を表４（ＨＩＰＳを含む組成物）及び表５（ＡＢＳを含む組成物）に示す。
【００３３】
【表４】
2008501844.tif 000005
2008501844.tif 000006
【００３４】
上の表４に、先行技術に関する難燃性組成物の組成及び燃焼性試験結果と、本発明に関する組成物の組成及び燃焼性試験結果とをまとめた。この表から、次のことが明らかである。
（ａ）ＪＰ１１３２３０６４に基づく組成物（参照例６）は、Ｖ−０燃焼性試験に十分合格するものの、カーボンブラック顔料を１重量％含有させると（参照例７）、残じん時間が長くなりＶ−１に等級が下がる。
【００３５】
（ｂ）難燃剤ＦＲ−１２１０（デカブロモジフェニルオキシド）をベースとする組成物（参照例１〜５）において、最初の２種の組成物は、臭素、三酸化アンチモン及びＰＴＦＥの濃度が参照例６及び７と実質的に同一であり、カーボンブラックを含有する場合（参照例２）であってもＶ−０試験に合格する。臭素含有量を１０重量％に低減した組成物と、更にこの組成物からＰＴＦＥを除いた組成物はそれぞれＶ−０、Ｖ−２等級となり（参照例３及び参照例４）、後者は燃焼落下物によりコットンが着火したためである。参照例３にカーボンブラックを添加しても、組成物の等級は下がらずＶ−０試験に合格する（参照例５）。これらの各種組成のいずれにおいても、三酸化アンチモンの量は基本的に不変であることに注目されたい。
【００３６】
（ｃ）参照例８、参照例９、参照例１０、実施例２及び実施例３は、各成分の濃度が異なるＦＲ−２４５含有組成物に関する。三酸化アンチモンを比較的高濃度に維持しつつ、更にＦＲ−２４５を低減し臭素を１０重量％とした場合（参照例８）には、Ｖ−１に等級が下がる。この組成物からＰＴＦＥを除くと（参照例９）、コットンの着火を伴うドリップが生じＶ−２等級となる。更に、カーボンブラックを参照例８に添加した場合（参照例１０）、残じん時間が長くなりＶ−１等級となる。しかしながら、三酸化アンチモンを２．５重量％に低減すると（実施例２）、驚くべきことに難燃性が向上してＶ−０等級となる。三酸化アンチモンを更に低減して１重量％とした場合（参照例１２）には、試験片が全部燃焼しクランプまで達してＨＢ等級となる。三酸化アンチモンの上限濃度は、参照例１１と実施例１との比較から検討される。即ち、三酸化アンチモンの濃度が組成物に対して３．２重量％である場合、残じん時間が長くなるためＶ−１等級となる（参照例１１）。一方、三酸化アンチモンの濃度が組成物に対して３．０重量％である場合、Ｖ−０等級となる（実施例１）。ＰＴＦＥ濃度の限度は、参照例１３の組成物（０．０２重量％）と参照例１４の組成物（０．４重量％）とから検討される。前者は、燃焼落下物によりコットンが着火したためＶ−２等級となる。後者は、残じん時間が長いためＶ−１等級となる。
【００３７】
（ｄ）臭素系難燃剤として、ＦＲ−２４５とＦ−３０２０（ＭＢＥＯ、末端封鎖臭素化エポキシ樹脂）を併用すると（全臭素含有量に対して、前者は約７重量％を、後者は約３重量％を占める）、三酸化アンチモンを３．５重量％含有する場合には残じん時間が長くなり（即ち、Ｖ−１等級）（参照例１５）、三酸化アンチモンの濃度を２．５重量％に低減した場合には望ましい結果となる（即ち、Ｖ−０）（実施例３）。これら２種の組成物から得られた結果は、ＦＲ−２４５のみを含有する組成物（即ち、参照例１０及び実施例２）で達成された結果と同様であり、臭素系難燃剤の含有量と、相乗剤である三酸化アンチモンの含有量との関係が最適であることを更に強調している。
【００３８】
【表５】
2008501844.tif 000007
【００３９】
表５は、ＨＩＰＳ含有組成物において見られる効果と同様の効果がＡＢＳベース組成物にも当てはまることを示す。
【００４０】
ＦＲ−２４５又はＦＲ−２４５とＢＥＯ’ｓの組合せを低臭素含有量で含有し且つカーボンブラックを配合したＨＩＰＳ又はＡＢＳ含有難燃性組成物は、残じん時間が長くＵＬ−９４ Ｖ−０に合格しない。驚くべきことに、三酸化アンチモンが低濃度であると、ＵＬ−９４ Ｖ−０に合格できると共に、機械的性質、熱的性質及び加工性が良好で且つ経済的で対費用効果の高い組成物が得られることが分かる。
【００４１】
本発明の実施例は例示目的で記載されたものであるが、請求項の範囲を超えることなく、当業者によって多くの修正や変更、改変が行われ得ることは明らかであろう。
【手続補正書】
【提出日】平成19年2月8日(2007.2.8)
【手続補正１】
【補正対象書類名】特許請求の範囲
【補正対象項目名】全文
【補正方法】変更
【補正の内容】
【特許請求の範囲】
【請求項１】
スチレン含有ポリマーのための難燃性組成物であって、トリス（２，４，６−トリブロモフェノキシ）−ｓ−トリアジン（ＦＲ−２４５）と、三酸化アンチモンと、ポリテトラフルオロエチレン（ＰＴＦＥ）とを含み、前記難燃性組成物中の臭素濃度は９．０〜１０．５重量％であって、前記三酸化アンチモンの濃度は約３．２重量％未満である難燃性組成物。
【請求項２】
三酸化アンチモンの濃度が１．８〜３．２重量％であり、ＰＴＦＥの濃度が０．０３〜０．２重量％である、請求項１に記載の組成物。
【請求項３】
臭素濃度が約１０重量％、三酸化アンチモンの濃度が約３．０重量％、ＰＴＦＥの濃度が約０．１重量％である、請求項１に記載の難燃性組成物。
【請求項４】
臭素濃度が約１０重量％、三酸化アンチモンの濃度が約２．５重量％、ＰＴＦＥの濃度が約０．１重量％である、請求項１に記載の難燃性組成物。
【請求項５】
カーボンブラックを更に含む請求項１に記載の難燃性組成物であって、前記難燃性組成物中の臭素濃度は９．０〜１０．５重量％であって、前記三酸化アンチモンの濃度は約３．２重量％未満である難燃性組成物。
【請求項６】
カーボンブラックの濃度は０．３〜２重量％である、請求項５に記載の難燃性組成物。
【請求項７】
臭素濃度が約１０重量％、三酸化アンチモンの濃度が約３．０重量％、ＰＴＦＥの濃度が約０．１重量％、カーボンブラックの濃度が約１．０重量％である、請求項５に記載の難燃性組成物。
【請求項８】
臭素濃度が約１０重量％、三酸化アンチモンの濃度が約２．５重量％、ＰＴＦＥの濃度が約０．１重量％、カーボンブラックの濃度が約１．０重量％である、請求項５に記載の難燃性組成物。
【請求項９】
臭素化エポキシ樹脂（ＢＥＯ）又は末端封鎖臭素化エポキシ樹脂（ＭＢＥＯ）を更に含む、請求項１に記載の難燃性組成物。
【請求項１０】
臭素化エポキシ樹脂（ＢＥＯ）又は末端封鎖臭素化エポキシ樹脂（ＭＢＥＯ）を更に含む、請求項５に記載の難燃性組成物。
【請求項１１】
前記ＢＥＯ又はＭＢＥＯの臭素が少なくとも３重量％である、請求項９に記載の難燃性組成物。
【請求項１２】
前記ＢＥＯ又はＭＢＥＯの臭素が少なくとも３重量％である、請求項１０に記載の難燃性組成物。
【請求項１３】
射出成形用又は押出し用難燃性組成物を含む難燃化スチレン含有ポリマーであって、前記難燃性組成物は、トリス（２，４，６−トリブロモフェノキシ）−ｓ−トリアジン（ＦＲ−２４５）と、三酸化アンチモンと、ポリテトラフルオロエチレン（ＰＴＦＥ）と、任意的にカーボンブラックとを含み、前記難燃性組成物中の臭素濃度は約９．０〜約１０．５重量％であって、三酸化アンチモンの濃度は約３．２重量％未満である、難燃化スチレン含有ポリマー。
【請求項１４】
三酸化アンチモンの濃度は１．８〜３．２重量％であって、ＰＴＦＥの濃度は０．０３〜０．２重量％である、請求項１３に記載のポリマー。
【請求項１５】
難燃性組成物は臭素化エポキシ樹脂（ＢＥＯ）を更に含む、請求項１４に記載の難燃化スチレン含有ポリマー。
【請求項１６】
前記ＢＥＯの臭素濃度は約３重量％である、請求項１５に記載の難燃化スチレン含有ポリマー。
【請求項１７】
カーボンブラックの濃度は０．３〜２重量％である、請求項１３に記載の難燃化スチレン含有ポリマー。
【請求項１８】
請求項１３に記載の難燃化スチレン含有ポリマーにおいて、前記ポリマーは射出成形用又は押出し用難燃性組成物を含み、前記組成物は、トリス（２，４，６−トリブロモフェノキシ）−ｓ−トリアジン（ＦＲ−２４５）に基本的に含まれる臭素を濃度約１０重量％と、三酸化アンチモンを濃度約３．０重量％と、ＰＴＦＥを濃度約０．１重量％と、カーボンブラックを濃度約１．０重量％とを含むポリマー。
【請求項１９】
請求項１３に記載の難燃化スチレン含有ポリマーにおいて、前記ポリマーは射出成形用又は押出し用難燃性組成物を含み、前記組成物は、トリス（２，４，６−トリブロモフェノキシ）−ｓ−トリアジン（ＦＲ−２４５）に基本的に含まれる臭素を濃度約１０重量％と、三酸化アンチモンを濃度約２．５重量％と、ＰＴＦＥを濃度約０．１重量％と、カーボンブラックを濃度約１．０重量％とを含むポリマー。
【請求項２０】
請求項１３に記載の難燃化スチレン含有ポリマーにおいて、前記ポリマーは射出成形用又は押出し用難燃性組成物を含み、前記組成物は、トリス（２，４，６−トリブロモフェノキシ）−ｓ−トリアジン（ＦＲ−２４５）とＢＥＯとに基本的に含まれる臭素を濃度約１０重量％と、三酸化アンチモンを濃度約２．５重量％と、ＰＴＦＥを濃度約０．１重量％と、カーボンブラックを濃度約１．０重量％とを含むポリマー。
【請求項２１】
前記ポリマーはハイインパクトポリスチレン（ＨＩＰＳ）である、請求項１３に記載の難燃化スチレン含有ポリマー。
【請求項２２】
前記ポリマーはアクリロニトリル−ブタジエン−スチレンポリマー（ＡＢＳ）である、請求項１３に記載の難燃化スチレン含有ポリマー。
【請求項２３】
スチレン含有ポリマーの難燃性向上のための方法であって、前記ポリマーは難燃性組成物を含み、前記難燃性組成物はトリス（２，４，６−トリブロモフェノキシ）−ｓ−トリアジン（ＦＲ−２４５）と、三酸化アンチモンと、ポリテトラフルオロエチレン（ＰＴＦＥ）と、任意的にカーボンブラックと、臭素化エポキシ樹脂（ＢＥＯ）又は末端封鎖臭素化エポキシ樹脂（ＭＢＥＯ）とを含み、前記向上は、前記難燃性組成物中の前記三酸化アンチモンの濃度を３．２重量％以下のレベルに低減させることを含む方法。
【請求項２４】
難燃性組成物中の臭素濃度は９．０〜１０．５重量％、三酸化アンチモンの濃度は１．８〜３．２重量％、ＰＴＦＥの濃度は約０．０３〜０．２重量％である、請求項２３に記載の方法。
【請求項２５】
ＢＥＯ又はＭＢＥＯに由来する臭素の濃度は約３重量％である、請求項２３に記載の方法。
【請求項２６】
スチレン含有ポリマーはＨＩＰＳである、請求項２３に記載の方法。
【請求項２７】
スチレン含有ポリマーはＡＢＳである、請求項２３に記載の方法。
【国際調査報告】
2008501844.tif 000008
2008501844.tif 000009
2008501844.tif 000010